(57)【特許請求の範囲】
【請求項１】
ビニル芳香族炭化水素と共役ジエンからなり、かつ下記（１）〜（５）が成立することを特徴とするブロック共重合体［以下、ブロック共重合体（Ｉ）と表す］。
（１）ビニル芳香族炭化水素単位と共役ジエン単位との重量比が６０〜９０：４０〜１０であり、（２）ブロック共重合体の数平均分子量が４０，０００〜５００，０００であり、（３）温度３０℃での貯蔵弾性率（Ｅ’３０）と温度１０℃での貯蔵弾性率（Ｅ’１０）の比（Ｅ’３０／Ｅ’１０）が０．７５〜１であり、（４）ブロック共重合体に含有されるビニル芳香族炭化水素重合体のブロック率が７０〜１００％であり〔但し、ブロック率（％）＝（Ｗ１  ／Ｗ０  ）×１００、ここでＷ１  ：ブロック共重合体中のビニル芳香族炭化水素のブロック重合鎖の重量、Ｗ０  ：ブロック共重合体中のビニル芳香族炭化水素単位の全重量を示す。〕、（５）ブロック共重合体に含有されるビニル芳香族炭化水素の繰り返し単位が１〜３の連鎖が上記Ｗ０  に対して２５％以下である。
【請求項２】
前記ブロック共重合体（Ｉ）の構造が、下記の一般式のひとつで示されることを特徴とする請求項１記載のブロック共重合体。
（ａ）    Ａ−（Ｂ）ｍ
（ｂ）    Ａ−Ｃ−（Ｂ）ｍ
（ｃ）    Ａ−（Ｃ−Ｂ）ｍ
（ｄ）    Ａ−（Ｃ−Ｂ）ｍ−（Ｂ）ｎ
（但し、一般式中Ａはビニル芳香族炭化水素の重合鎖、Ｂはビニル芳香族炭化水素と共役ジエンの共重合鎖、Ｃは共役ジエンの重合鎖を示す。またｍは２以上の整数、ｎは１以上の整数を示す。）
【請求項３】
請求項１記載または請求項２記載のブロック共重合体からなる熱収縮性フィルム。
【請求項４】
請求項１記載のブロック共重合体（Ｉ）と下記重合体（ＩＩ）を配合してなるブロック共重合体組成物。
（ＩＩ）（ｉ）請求項１記載のブロック共重合体（Ｉ）とは異なるビニル芳香族炭化水素と共役ジエンからなるブロック共重合体、（ｉｉ）ビニル芳香族炭化水素重合体、（ｉｉｉ）ビニル芳香族炭化水素と（メタ）アクリル酸エステルからなる共重合体及び（ｉｖ）ゴム変性スチレン系重合体からなる群より選ばれた少なくとも一種の重合体。
【請求項５】
請求項１記載のブロック共重合体（Ｉ）を５０〜９９．８重量部と前記重合体（ＩＩ）を０．２〜５０重量部配合（ただし、（Ｉ）と（ＩＩ）の合計量を１００重量部とする）してなるブロック共重合体組成物であって、かつ該重合体（ＩＩ）に前記（ｉｖ）が選ばれた場合には（ｉｖ）の配合量が２０重量部以下であることを特徴とするブロック共重合体組成物。
【請求項６】
ブロック共重合体（Ｉ）の構造が、請求項２記載のブロック共重合体であることを特徴とする請求項４または請求項５記載のブロック共重合体組成物。
【請求項７】
請求項４または請求項５あるいは請求項６記載のブロック共重合体組成物からなる熱収縮性フィルム。
【発明の詳細な説明】
【０００１】
【発明の属する技術分野】
本発明は透明性、剛性、耐衝撃性及び耐自然収縮性に優れたビニル芳香族炭化水素と共役ジエンからなるブロック共重合体、該ブロック共重合体を含有する組成物、及びそれらを延伸してなる熱収縮性フィルムに関する。
【０００２】
【従来の技術】
リビングアニオン重合により、有機溶媒中でアルキルリチウムを開始剤としてビニル芳香族炭化水素と共役ジエンをブロック共重合させると、ビニル芳香族炭化水素と共役ジエンの重量比あるいは添加方法を変えるなどの方法によって共重合体の構造を多様化でき、種々の物性を有するブロック共重合体が得られることが知られている。ブロック共重合体は、一般に優れた耐衝撃性と透明性を有する重合体で、該ブロック共重合体中の共役ジエンの含有量が多いと熱可塑性エラストマーとなるが、逆にビニル芳香族炭化水素の含有量が多くなると熱可塑性プラスチックとしての特性を示す。この優れた特性を生かす種々の製造方法が特公昭３６−１９２８６号公報、特公昭４８−４１０６号公報等に公開されている。また、これらの優れた特性に加え多種のビニル芳香族炭化水素重合体との相溶性に優れるため補強用としても用いられ、例えば、特公昭４５−１９３８８号公報、特公昭４７−４３６１８号公報、特公昭５１−２７７０１号公報等にこのことが開示されている。
【０００３】
【発明が解決しようとする課題】
しかし、これらのブロック共重合体およびその重合体組成物は、比較的透明で、耐衝撃性が良好なものの、耐自然収縮性に劣る欠点があった。これを延伸加工して熱収縮性フィルムとして使用する場合には、放置している間にフィルムが大きく収縮（自然収縮）してしまう。そのため、各種ボトルにラベルとして装着できない、印刷がずれる等の問題点を有していた。そこで、耐自然収縮性を改良した熱収縮性フィルム、及びそれに適したブロック共重合体あるいはブロック共重合体の組成物の開発が望まれていた。
【０００４】
【課題を解決するための手段】
こうした現状において、本発明者らは、耐自然収縮性を改良した熱収縮性フィルムを得ることについて鋭意検討を進めた結果、ブロック共重合体中のビニル芳香族炭化水素と共役ジエンとの重量比、ブロック共重合体の分子量、貯蔵弾性率、ビニル芳香族炭化水素重合体のブロック率及びビニル芳香族炭化水素の繰り返し単位の連鎖の割合を規定したブロック共重合体、あるいはこれに特定のビニル芳香族炭化水素系重合体を混合したブロック共重合体組成物がこの目的に叶い、これを用いて耐自然収縮性を改良した目的の熱収縮性フィルムが得られることを見出し、本発明を完成するに至った。
【０００５】
すなわち本発明は、ビニル芳香族炭化水素と共役ジエンからなり、かつ下記（１）〜（５）が成立することを特徴とするブロック共重合体［以下、ブロック共重合体（Ｉ）と表す］、または（１）〜（５）に加えてさらに（６）が成立することを特徴とするブロック共重合体、および該ブロック共重合体からなる熱収縮性フィルムに関する。
（１）ビニル芳香族炭化水素単位と共役ジエン単位との重量比が６０〜９０：４０〜１０であり、（２）ブロック共重合体の数平均分子量が４０，０００〜５００，０００であり、（３）温度３０℃での貯蔵弾性率（Ｅ’３０）と温度１０℃での貯蔵弾性率（Ｅ’１０）の比（Ｅ’３０／Ｅ’１０）が０．７５〜１であり、（４）ブロック共重合体に含有されるビニル芳香族炭化水素重合体のブロック率が７０〜１００％であり〔但し、ブロック率（％）＝（Ｗ１  ／Ｗ０  ）×１００、ここでＷ１  ：ブロック共重合体中のビニル芳香族炭化水素のブロック重合鎖の重量、Ｗ０  ：ブロック共重合体中のビニル芳香族炭化水素単位の全重量を示す。〕、（５）ブロック共重合体に含有されるビニル芳香族炭化水素の繰り返し単位が１〜３の連鎖が上記Ｗ０  に対して２５％以下である。（６）ブロック共重合体（Ｉ）の構造が、下記の一般式で示されることを特徴とするブロック共重合体。
（ａ）    Ａ−（Ｂ）ｍ
（ｂ）    Ａ−Ｃ−（Ｂ）ｍ
（ｃ）    Ａ−（Ｃ−Ｂ）ｍ
（ｄ）    Ａ−（Ｃ−Ｂ）ｍ−（Ｂ）ｎ
（但し、一般式中Ａはビニル芳香族炭化水素の重合鎖、Ｂはビニル芳香族炭化水素と共役ジエンの共重合鎖、Ｃは共役ジエンの重合鎖を示す。またｍは２以上の整数、ｎは１以上の整数を示す。）
本発明はさらに、前記ブロック共重合体（Ｉ）と下記（ＩＩ）の重合体を配合してなるブロック共重合体組成物およびその熱収縮性フィルムに関する。
（ＩＩ）（ｉ）前記（Ｉ）のブロック共重合体とは異なるビニル芳香族炭化水素と共役ジエンからなるブロック共重合体、（ｉｉ）ビニル芳香族炭化水素重合体、（ｉｉｉ）ビニル芳香族炭化水素と（メタ）アクリル酸エステルからなる共重合体及び（ｉｖ）ゴム変性スチレン系重合体からなる群より選ばれた少なくとも一種の重合体。
そして、好ましくは前記ブロック共重合体（Ｉ）を５０〜９９．８重量部と前記（ＩＩ）の重合体を０．２〜５０重量部配合（ただし、（Ｉ）と（ＩＩ）の合計量を１００重量部とする）してなるブロック共重合体組成物であって、かつ該（ＩＩ）に前記（ｉｖ）が選ばれた場合には（ｉｖ）の配合量が２０重量部以下であることを特徴とするブロック共重合体組成物およびその熱収縮性フィルムに関する。
【０００６】
以下、本発明を詳細に説明する。
本発明で使用されるブロック共重合体（Ｉ）の製造に用いられるビニル芳香族炭化水素としては、スチレン、ｏ−メチルスチレン、ｐ−メチルスチレン、ｐ−ｔｅｒｔ−ブチルスチレン、２，４−ジメチルスチレン、２，５−ジメチルスチレン、α−メチルスチレン、ビニルナフタレン、ビニルアントラセン等があるが、特に一般的なものとしてはスチレンが挙げられる。
【０００７】
本発明で使用されるブロック共重合体（Ｉ）の製造に用いられる共役ジエンとしては１，３−ブタジエン、２−メチル−１，３−ブタジエン（イソプレン）、２，３−ジメチル−１，３−ブタジエン、１，３−ペンタジエン、１，３−ヘキサジエン等であるが、特に一般的なものとしては１，３−ブタジエン、イソプレンが挙げられる。
【０００８】
前記のビニル芳香族炭化水素と共役ジエンの重量比は６０〜９０：４０〜１０であり、好ましくは７０〜８５：３０〜１５である。ビニル芳香族炭化水素が６０％未満ではブロック共重合体の透明性と剛性が、９０％を超えると耐衝撃性がそれぞれ低下してしまい実用に供せない。
【０００９】
ブロック共重合体（Ｉ）の数平均分子量は４０，０００〜５００，０００、好ましくは８０，０００〜３００，０００である。４０，０００未満ではブロック共重合体の十分な剛性と耐衝撃性が得られず、また、５００，０００を超えると加工性が低下してしまうため好ましくない。
なお、本発明におけるブロック共重合体の数平均分子量は、ゲルパーミエーションクロマトグラフ（以下ＧＰＣと略す）を用いて常法に従って求めた。
【００１０】
本発明を構成するブロック共重合体（Ｉ）の、最大の特徴であるブロック共重合体の温度３０℃での貯蔵弾性率（Ｅ’３０）と温度１０℃での貯蔵弾性率（Ｅ’１０）の比（Ｅ’３０／Ｅ’１０）は０．７５〜１であり、好ましくは０．８〜１である。０．７５未満では、自然収縮が大きく、熱収縮性フィルムとしては実用に供せない。また、本ブロック共重合体は温度３０℃では架橋反応等が起こらない為、（Ｅ’３０／Ｅ’１０）は１以下となる。なお、貯蔵弾性率は動的粘弾性測定装置で測定した値を言う。
【００１１】
ブロック共重合体（Ｉ）のビニル芳香族炭化水素のブロック率は７０〜１００重量％、好ましくは７５〜１００重量％である。ブロック率が７０重量％未満であると、透明性と剛性が低下してしまい好ましくない。
なお、ビニル芳香族炭化水素のブロック率は次式により求めたものである。
ブロック率（％）＝（Ｗ１  ／Ｗ０  ）×１００、ここでＷ１  ：ブロック共重合体中のビニル芳香族炭化水素のブロック重合鎖の重量、Ｗ０  ：ブロック共重合体中のビニル芳香族炭化水素単位の全重量を示す。
なお、前記式中のＷ１  は、ブロック共重合体を公知文献（Ｙ．ＴＡＮＡＫＡ，ｅｔ．ａｌ．，「ＲＵＢＢＥＲ    ＣＨＥＭＩＳＴＲＹ    ＡＮＤ    ＴＥＣＨＮＯＬＯＧＹ（ラバー  ケミストリー  アンド  テクノロジー）」，５８，ｐ１６（１９８５））に記載の方法でオゾン分解し、得られたビニル芳香族炭化水素重合体成分をＧＰＣ測定してクロマトグラムの各ピークに対応する分子量を、標準ポリスチレン及びスチレンオリゴマーを用いて作成した検量線から求め、数平均分子量３，０００を越えるものをそのピーク面積より定量して求めた。ＧＰＣ測定用の検出器として波長を２５４ｎｍに設定した紫外分光検出器を使用した。
【００１２】
ブロック共重合体（Ｉ）のビニル芳香族炭化水素の繰り返し単位が１〜３（ｓ  １〜ｓ  ３と表す）の連鎖の割合は、ブロック共重合体中のビニル芳香族炭化水素単位の全重量に対して２５％以下が良い。ｓ  １〜ｓ  ３連鎖割合が２５％を越えると自然収縮が大きくなり好ましくない。なお、ｓ  １〜ｓ  ３連鎖割合は次式より求めたものである。
ｓ  １〜ｓ  ３連鎖割合（％）＝（Ｗ２  ／Ｗ０  ）×１００、ここで、Ｗ２  ：ブロック共重合体中のｓ  １〜ｓ  ３の重量、Ｗ０  ：ブロック共重合体中のビニル芳香族炭化水素単位の全重量を示す。
なお、前記式中のＷ２  は、前記の方法で得られたオゾン分解物を排除限界３，０００のカラムを用いてＧＰＣ測定し、得られたピークを公知文献（Ｙ．ＴＡＮＡＫＡ，「Ｅｎｃｙｃｌｏｐｅｄｉａ    ｏｆ    Ｅｎｇｉｎｅｅｒｉｎｇ    Ｍａｔｅｒｉａｌｓ（エンサイクロペデイア  オブ  エンジニアリング  マテリアルズ），（ＰａｒｔＡ）」，１，ｐ６７７（１９８８））に記載の方法によって同定し、それらのピーク面積を定量して求めた。
【００１３】
ブロック共重合体（Ｉ）の構造は、下記の一般式で示されるものが好ましい。
（ａ）    Ａ−（Ｂ）ｍ
（ｂ）    Ａ−Ｃ−（Ｂ）ｍ
（ｃ）    Ａ−（Ｃ−Ｂ）ｍ
（ｄ）    Ａ−（Ｃ−Ｂ）ｍ−（Ｂ）ｎ
（但し、一般式中Ａはビニル芳香族炭化水素の重合鎖、Ｂはビニル芳香族炭化水素と共役ジエンの共重合鎖、Ｃは共役ジエンの重合鎖を示す。またｍは２以上の整数、ｎは１以上の整数を示す。）
【００１４】
前記一般式中Ａはビニル芳香族炭化水素の重合鎖、したがってビニル芳香族炭化水素のブロック重合鎖を示し、前記のビニル芳香族炭化水素の１種または２種以上を重合することにより導入される。
【００１５】
前記一般式中Ｂはビニル芳香族炭化水素と共役ジエンの共重合鎖を示す。一般式中の複数のＢはその分子量あるいは組成分布（ビニル芳香族炭化水素と共役ジエンの分布）が互いに同一であっても異なっていてもよい。また、当該分布に関してはランダム状であってもテーパー状、即ちビニル芳香族炭化水素単位と共役ジエン単位の分布密度に勾配がついた状態、を有していても差し支えない。
Ｂは前記のビニル芳香族炭化水素と共役ジエンを共重合することにより導入される。このとき一定の重合条件下で主に当該単量体の添加量と添加方法により分子量および組成分布が制御される。
【００１６】
前記一般式中Ｃは共役ジエンの重合鎖、したがって共役ジエンのブロック重合鎖を示し、前記の共役ジエンの１種又は２種以上を重合することにより導入される。一般式中に複数存在する場合、その分子量は互いに同一であっても異なっていても差し支えない。
【００１７】
次に、本発明のブロック共重合体（Ｉ）の製造について説明する。
ブロック共重合体（Ｉ）は、有機溶媒中、有機リチウム化合物を開始剤としてビニル芳香族炭化水素及び共役ジエンのモノマーを重合することにより製造できる。有機溶媒としてはブタン、ペンタン、ヘキサン、イソペンタン、ヘプタン、オクタン、イソオクタン等の脂肪族炭化水素、シクロペンタン、メチルシクロペンタン、シクロヘキサン、メチルシクロヘキサン、エチルシクロヘキサン等の脂環式炭化水素、あるいはベンゼン、トルエン、エチルベンゼン、キシレン等の芳香族炭化水素などが使用できる。
【００１８】
有機リチウム化合物は、分子中に１個以上のリチウム原子が結合した化合物であり、例えばエチルリチウム、ｎ−プロピルリチウム、イソプロピルリチウム、ｎ−ブチルリチウム、ｓｅｃ−ブチルリチウム、ｔｅｒｔ−ブチルリチウムのような単官能有機リチウム化合物、ヘキサメチレンジリチウム、ブタジエニルジリチウム、イソプレニルジリチウムのような多官能有機リチウム化合物等が使用できる。
【００１９】
本発明に用いられるビニル芳香族炭化水素及び共役ジエンは、前記したものを使用することができ、それぞれ１種又は２種以上を選んで重合に用いることができる。そして、前記の有機リチウム化合物を開始剤とする所謂リビングアニオン重合では、重合反応に供したビニル芳香族炭化水素及び共役ジエンはほぼ全量が重合体に転化する。
【００２０】
本発明においてブロック共重合体（Ｉ）の分子量は、モノマーの全添加量に対する開始剤の添加量により制御できる。
【００２１】
本発明において温度３０℃での貯蔵弾性率（Ｅ’３０）と温度１０℃での貯蔵弾性率（Ｅ’１０）の比（Ｅ’３０／Ｅ’１０）は、ブロック共重合体（Ｉ）中のビニル芳香族炭化水素と共役ジエンとの重量比、前記構造式中のＡ、Ｂ、Ｃの分子量や組成分布、共重合体のブロック率及びｓ  １〜ｓ  ３連鎖割合を制御することにより調整可能である。
【００２２】
ブロック共重合体（Ｉ）のブロック率及びｓ  １〜ｓ  ３連鎖割合は、ビニル芳香族炭化水素と共役ジエンを共重合させる際のランダム化剤の添加量により制御できる。ランダム化剤としては主としてテトラヒドロフラン（ＴＨＦ）が用いられるが、その他のエーテル類やアミン類、チオエーテル類、ホスホルアミド、アルキルベンゼンスルホン酸塩、カリウム又はナトリウムのアルコキシド等も使用できる。適当なエーテル類としてはＴＨＦの他にジメチルエーテル、ジエチルエーテル、ジフェニルエーテル、ジエチレングリコールジメチルエーテル、ジエチレングリコールジエチルエーテル、ジエチレングリコールジブチルエーテル等が挙げられる。アミン類としては第三級アミン、例えば、トリメチルアミン、トリエチルアミン、テトラメチルエチレンジアミンの他、環状アミン等も使用できる。その他にトリフェニルホスフィン、ヘキサメチルホスホルアミド、アルキルベンゼンスルホン酸カリウム又はナトリウム、カリウム又はナトリウムブトキシド等もランダム化剤として用いることができる。
【００２３】
ランダム化剤の添加量としては、全仕込モノマー１００重量部に対し、０．００１〜１０重量部が好ましい。添加時期は重合反応の開始前でも良いし、共重合鎖−Ｂ−の重合前でも良い。また必要に応じ追加添加することもできる。
【００２４】
その他、機械的にビニル芳香族炭化水素と共役ジエンを重合缶に連続フィードするか、ビニル芳香族炭化水素と共役ジエンを重合缶に交互に少量ずつ分添することによってもブロック率及びｓ  １〜ｓ  ３連鎖割合は制御できる。
【００２５】
このようにして得られたブロック共重合体（Ｉ）は、水、アルコール、二酸化炭素などの重合停止剤を、活性末端を不活性化させるのに充分な量を添加することにより、不活性化される。得られたブロック共重合体溶液より共重合体を回収する方法としては、（Ａ）  メタノール等の貧溶媒により析出させる方法、（Ｂ）  加熱ロール等により溶媒を蒸発させて析出させる方法（ドラムドライヤー法）、（Ｃ）  濃縮器により溶液を濃縮した後にベント式押出機で溶媒を除去する方法、（Ｄ）  溶液を水に分散させ、水蒸気を吹き込んで溶媒を加熱除去して共重合体を回収する方法（スチームストリッピング法）等、任意の方法が採用できる。
【００２６】
つぎに本発明で使用される重合体（ＩＩ）について説明する。
本発明で使用される重合体（ＩＩ）は、（ｉ）ブロック共重合体（Ｉ）とは異なるビニル芳香族炭化水素と共役ジエンからなるブロック共重合体、（ｉｉ）ビニル芳香族炭化水素重合体、（ｉｉｉ）ビニル芳香族炭化水素と（メタ）アクリル酸エステルからなる共重合体及び（ｉｖ）ゴム変性スチレン系重合体からなる群より選ばれる少なくとも一種の重合体である。
【００２７】
（ｉ）のブロック共重合体は、ビニル芳香族炭化水素と共役ジエンの重量比が６０〜９０：４０〜１０で重合したものが用いられる。数平均分子量は特に制限はないが、４０，０００〜５００，０００が好ましい。このブロック共重合体は、前記のブロック共重合体（Ｉ）と同様、有機溶媒中、有機リチウム化合物を開始剤として重合することによって製造でき、その際の有機溶媒、開始剤、ビニル芳香族炭化水素、共役ジエン、ランダム化剤には前記のものが用いられる。
【００２８】
この（ｉ）のブロック共重合体の構造は、前記要件が満たされればいかなる形式をとることもできるが、好ましい例として下記一般式
（ｅ）Ａ−Ｂ
（ｆ）Ａ−Ｂ−Ａ
（ｇ）Ａ−Ｃ−Ｂ
（ｈ）Ａ−Ｃ−Ｂ−Ａ
（ｉ）Ａ−Ｂ−Ｃ−Ｂ
（ｊ）Ａ−Ｂ−Ｃ−Ｂ−Ａ
（ｋ）Ａ−Ｃ−Ｂ−Ｃ−Ｂ−Ａ
（ｌ）（Ａ−Ｂ）ｍ−Ｘ
（ｍ）（Ａ−Ｃ−Ｂ）ｍ−Ｘ
（ｎ）（Ａ−Ｃ−Ｂ−Ａ）ｍ−Ｘ
（ｏ）（Ａ−Ｃ−Ｂ−Ｃ−Ｂ）ｍ−Ｘ
で示される様なランダム部をもった構造のもの、あるいは、
（ｐ）（Ａ−Ｃ）ｎ
（ｑ）（Ａ−Ｃ）ｎ−Ａ
（ｒ）（Ａ−Ｃ）ｍ−Ｘ
（ｓ）（Ａ−Ｃ−Ａ）ｍ−Ｘ
で示される様な完全ブロック構造のものが挙げられる。但し、Ａ、Ｂ、Ｃ、ｍ、ｎは前記の通りであり、Ａが一般式中に複数ある場合はその分子量が互いに同一でも異なっていても差し支えない。また、Ｘは開始剤として用いられる前記の多官能有機リチウム化合物の残基、または、多官能カップリング剤の残基を示す。多官能カップリング剤としては、四塩化ケイ素、エポキシ化大豆油等が挙げられる。
【００２９】
（ｉｉ）のビニル芳香族炭化水素重合体としては、前記ブロック共重合体（Ｉ）の製造で説明したビニル芳香族炭化水素の単独重合体または２種以上の共重合体が用いられる。特に一般的なものとしてポリスチレンが挙げられる。
【００３０】
（ｉｉｉ）のビニル芳香族炭化水素と（メタ）アクリル酸エステルからなる共重合体は、ブロック共重合体（Ｉ）と混合した際にも透明性が保たれるものであり、前記ブロック共重合体（Ｉ）の製造で説明したビニル芳香族炭化水素と、（メタ）アクリル酸エステルを重合することによって得られる。（メタ）アクリル酸エステルとしては、アクリル酸メチル、アクリル酸エチル、アクリル酸ブチル、アクリル酸イソブチル、アクリル酸ヘキシル、アクリル酸（２−エチル）ヘキシル、メタクリル酸メチル、メタクリル酸エチル、メタクリル酸ブチル、メタクリル酸（２−ヒドロキシ）エチル等が挙げられる。
この（ｉｉｉ）の共重合体は、ビニル芳香族炭化水素と（メタ）アクリル酸エステルの重量比が５〜９９：９５〜１、好ましくは４０〜９９：６０〜１、さらに好ましくは７０〜９９：３０〜１である単量体の混合物を重合して得られる。
【００３１】
（ｉｖ）のゴム変性スチレン系重合体は、ビニル芳香族炭化水素もしくはこれと共重合可能なモノマーを各種エラストマーの存在下に重合することによって得られる。ビニル芳香族炭化水素としては、前記ブロック共重合体（Ｉ）の製造で説明したものが用いられ、これと共重合可能なモノマーとしては、（メタ）アクリル酸、（メタ）アクリル酸エステル等が用いられる。また、エラストマーとしては、ブタジエンゴム、スチレン−ブタジエンゴム、スチレン−ブタジエンブロック共重合体エラストマー、クロロプレンゴム、天然ゴムなどが用いられる。特に好ましいゴム変性スチレン系重合体としては、ゴム変性耐衝撃性スチレン樹脂（ＨＩＰＳ）が挙げられる。
【００３２】
本発明のブロック共重合体組成物は、ブロック共重合体（Ｉ）と重合体（ＩＩ）を配合してなる。そして好ましくはブロック共重合体（Ｉ）を５０〜９９．８重量部と重合体（ＩＩ）を０．２〜５０重量部配合（ただし、（Ｉ）と（ＩＩ）の合計量を１００重量部とする）してなるブロック共重合体組成物である。該（ｉ）の重合体は剛性並びに耐衝撃性の改良に用いられ、全配合量中０．２〜５０重量部が好ましく、更に好ましくは０．２〜４０重量部である。０．２重量部未満では添加効果が認められず、５０重量部を超えて配合するとそのブロック共重合体組成物から得られる熱収縮性フィルムの自然収縮性が大きくなり好ましくない。該（ｉｉ）乃至（ｉｉｉ）の重合体は剛性の改良に用いられ全配合量中０．２〜５０重量部が好ましく、更に好ましくは、０．２〜３０重量部である。０．２重量部未満では添加効果が認められず、５０重量部を超えると剛性が高くなり過ぎて延伸ができないという問題が生じる。該（ｉｖ）の重合体は剛性並びに耐衝撃性の改良に用いられ、全配合量中０．２〜２０重量部が好ましく、更に好ましくは０．２〜１０重量部である。０．２重量部未満では添加効果が認められず、２０重量部を超えると透明性が著しく悪化し実用に供せない。なおフィルムの滑性改良に用いられる場合には０．２〜５重量部の配合で良い。
【００３３】
本発明に示したブロック共重合体組成物を各分野で有効に活用するために、必要に応じて種々の添加剤を配合することができる。添加剤としては、各種安定剤、滑剤、加工助剤、ブロッキング防止剤、帯電防止剤、防曇剤、耐光性向上剤、軟化剤、可塑剤、顔料等が挙げられる。各添加剤はブロック共重合体溶液に添加しても良いし、回収した共重合体とブレンドし、溶融混合しても良い。
【００３４】
安定剤としては２−ｔｅｒｔ−ブチル−６−（３−ｔｅｒｔ−ブチル−２−ヒドロキシ−５−メチルベンジル）−４−メチルフェニルアクリレート、２−［１−（２−ヒドロキシ−３，５−ジ−ｔｅｒｔ−ペンチルフェニル）エチル］−４，６−ジ−ｔｅｒｔ−ペンチルフェニルアクリレート、オクタデシル−３−（３，５−ジ−ｔｅｒｔ−ブチル−４−ヒドロキシフェニル）プロピオネートや２，６−ジ−ｔｅｒｔ−ブチル−４−メチルフェノール等のフェノール系酸化防止剤、トリスノニルフェニルフォスファイト等の燐系酸化防止剤などが挙げられる。ブロッキング防止剤、帯電防止剤、滑剤としては、例えば、脂肪酸アマイド、エチレンビスステアロアマイド、ソルビタンモノステアレート、脂肪族アルコールの飽和脂肪酸エステル、ペンタエリスリトール脂肪酸エステル等が挙げられる。これらの添加剤はブロック共重合体に対して５重量％以下の範囲で使用することが好ましい。
【００３５】
本発明の組成物は、ブロック共重合体（Ｉ）と重合体（ＩＩ）を混合することによって得られるが、その混合方法は公知のいかなる方法でも良い。例えば、ヘンシェルミキサー、リボンブレンダー、スーパーミキサー及びＶブレンダー等でドライブレンドしても良く、更に押出機で溶融してペレット化しても良い。なかでも溶融混合が好ましい。また、重合体溶液同志を混合した後、溶剤を除去する方法も用いることができる。
【００３６】
本発明の熱収縮性フィルムは、前記の該ブロック共重合体組成物を用い公知の方法、たとえばＴダイ法、チューブラ法で押し出したシート、フィルムを一軸、二軸あるいは多軸に延伸することによって得ることができる。一軸延伸の例としては、押し出されたシートをテンターで押し出し方向と直交する方向に延伸する方法、押し出されたチューブ状フィルムを円周方向に延伸する方法等が挙げられる。二軸延伸の例としては、押し出されたシートをロールで押し出し方向に延伸した後、テンター等で押し出し方向と直交する方向に延伸する方法、押し出されたチューブ状フィルムを押し出し方向及び円周方向に同時または別々に延伸する方法等が挙げられる。
【００３７】
本発明において、延伸温度は６０〜１２０℃が好ましい。６０℃未満では延伸時にシートやフィルムが破断してしまい、また、１２０℃を越える場合は良好な収縮特性が得られないため好ましくない。延伸倍率は、特に制限はないが、１．５〜８倍が好ましい。１．５倍未満では熱収縮性が不足してしまい、また、８倍を越える場合は延伸が難しいため好ましくない。これらのフィルムを熱収縮性ラベルや包装材料として使用する場合、熱収縮率は８０℃において２０％以上必要である。２０％未満では収縮時に高温が必要となるため、被覆される物品に悪影響を与えてしまい好ましくない。フィルムの厚さは１０〜３００μｍが好適である。
【００３８】
本発明の熱収縮性フィルムの用途としては、熱収縮性ラベル、熱収縮性キャップシール等が特に好適であるが、その他、包装フィルム等にも適宜利用することができる。
【００３９】
【実施例】
以下、本発明を実施例により詳細に説明する。但し、本発明は以下の実施例によって限定を受けるものではない。
なお、表１〜７に示した構造上の特徴及び物性の測定は下記の方法によって行った。
【００４０】
（１）数平均分子量：ＧＰＣ測定法により以下の条件にて測定した。
（Ａ）  測定機：昭和電工（株）社製「ＳＨＯＤＥＸ    ＳＹＳＴＥＭ−２１」
（Ｂ）  カラム：ポリマー  ラボラトリー（ＰＯＬＹＭＥＲ    ＬＡＢＯＲＡＴＯＲＹＩＮＣ．）社製「ＰＬ    ｇｅｌ    ＭＩＸＥＤ−Ｂ」、３本
（Ｃ）  溶媒：テトラヒドロフラン
（Ｄ）  定量：標準ポリスチレンを用いて検量線を作成した。
（２）貯蔵弾性率：セイコー電子（株）社製粘弾性スペクトロメーター「ＤＭＳ２１０」を用い、周波数１Ｈｚ、温度３０℃と１０℃で測定した。
（３）曇り度：ＡＳＴＭ  Ｄ１００３に準拠（試験片厚さ２ｍｍ）して測定した。曇り度が低い程、良い透明性を示す。
（４）引張弾性率：ＪＩＳ  Ｋ６８７１に準拠して測定した。試験片は１号形を使用し、試験速度Ｆとした。引張弾性率が高い程、剛性が高いことを示す。
（５）Ｉｚｏｄ（アイゾッド）衝撃強度：ＪＩＳ    Ｋ６８７１に準拠して測定した。試験片は２号Ａを使用した。Ｉｚｏｄ衝撃強度が高い程、耐衝撃性が高いことを示す。
（６）熱収縮率：延伸フィルムを８０℃の温水中に３０秒間浸漬し、次式より算出した。
熱収縮率（％）＝（Ｌ１  −Ｌ２  ）／Ｌ１  ×１００、但し、Ｌ１  ：収縮前の長さ（延伸方向）、Ｌ２  ：収縮後の長さ（延伸方向）。
（７）自然収縮率：延伸フィルムを３０℃で３０日間放置し、次式より算出した。
自然収縮率（％）＝（Ｌ３  −Ｌ４  ）／Ｌ３  ×１００、但し、Ｌ３  ：放置前の長さ（延伸方向）、Ｌ４  ：放置後の長さ（延伸方向）。
【００４１】
実施例、または比較例のブロック共重合体（Ｉ）Ｐ１〜Ｐ１２の製法
シクロヘキサン中、ｎ−ブチルリチウムを開始剤、テトラヒドロフランをランダム化剤として、スチレンとブタジエンを重合し表１〜４に示すような構造上の特徴をもつブロック共重合体を製造した。なお、数平均分子量（Ｍｎ）はｎ−ブチルリチウムの添加量で、ブロック率及びｓ  １〜ｓ  ３連鎖割合はテトラヒドロフランの添加量で各々調整した。例えば、ブロック共重合体Ｐ１は次の様にして製造した。１００リットルの重合缶に６５リットルのシクロヘキサンと７．８ｇのテトラヒドロフラン及び３．５ｋｇのスチレンを仕込み攪拌を行いながら温度３０℃にて１１４ミリリットルのｎ−ブチルリチウム（１０％シクロヘキサン溶液）を添加後、昇温を行い、温度４５℃で１時間重合させた。続いてスチレン７．３８ｋｇとブタジエン１．８７ｋｇを添加し、７０℃で１時間重合させた。続いてさらにスチレン７．３８ｋｇとブタジエン１．８７ｋｇを添加し、７０℃で１時間重合させた。その後、重合液に過剰のメタノールを添加し、重合を停止させ、溶媒除去、乾燥させて目的のブロック共重合体Ｐ１を得た。
また、ブロック共重合体Ｐ４は次の様にして製造した。１００リットルの重合缶に６５リットルのシクロヘキサンと７．８ｇのテトラヒドロフラン及び３．０８ｋｇのスチレンを仕込み、攪拌を行いながら温度３０℃にて１１８ミリリットルのｎ−ブチルリチウム（１０％シクロヘキサン溶液）を添加後、昇温を行い、温度４５℃で１時間重合させた。続いてブタジエン３１０ｇを添加し、６０℃で１時間重合させた。続いてスチレン７．９２ｋｇとブタジエン１．２３ｋｇを添加し、７０℃で１時間重合させた。続いてブタジエン３１０ｇを添加し、７０℃で１時間重合させた。続いてさらにスチレン７．９２ｋｇとブタジエン１．２３ｋｇを添加し、７０℃で１時間重合させた。その後、前記と同様に操作して目的のブロック共重合体Ｐ４を得た。得られたこれら共重合体の数平均分子量及び貯蔵弾性率の比などと構造上の特徴を表１〜４に示した。
【００４２】
実施例１〜５及び比較例１〜７
各ブロック共重合体の射出成形品物性、フィルムの熱収縮率及び自然収縮率を表１〜４に示した。なお、フィルムは、先ず温度２１０℃で厚さ０．３ｍｍのシートを押し出し成形し、その後、（株）東洋精機製作所製の二軸延伸装置を用い、９０℃で５倍に横一軸延伸することによって作成した（厚さ約６０μｍ）。これを前記の（６）熱収縮率〜（７）自然収縮率の試験項目に対する試験用試料とした。表１〜４に示した物性から、本発明のブロック共重合体は、透明性、剛性、耐衝撃性及び耐自然収縮性に優れることがわかる。
【００４３】
【表１】
0003543917.tif 000002
【００４４】
【表２】
0003543917.tif 000003
【００４５】
【表３】
0003543917.tif 000004
【００４６】
【表４】
0003543917.tif 000005
【００４７】
つぎに本発明のブロック共重合体組成物の実施例について説明する。なお、各ブロック共重合体組成物の物性測定は、前記ブロック共重合体の場合と同様に行った。フィルムは、先ず前記と同様の操作でシートを押し出し成形した後、９５℃で５倍に横一軸延伸することによって作成した（厚さ約６０μｍ）。
【００４８】
実施例６〜１１及び比較例８〜１７
表５に示した重合体を重合体（ＩＩ）として、表６及び表７の配合処方に従ってブロック共重合体組成物を製造した。各ブロック共重合体組成物の射出成形品物性、フィルムの熱収縮率及び自然収縮率を表６及び表７に示した。表６及び表７に示した物性から、本発明のブロック共重合体組成物は、透明性、剛性、耐衝撃性及び耐自然収縮性に優れることがわかる。
【００４９】
【表５】
0003543917.tif 000006
【００５０】
【表６】
0003543917.tif 000007
【００５１】
【表７】
0003543917.tif 000008
【００５２】
【発明の効果】
本発明のブロック共重合体、及び該ブロック共重合体の組成物を延伸してなる熱収縮性フィルムは透明性、剛性、耐衝撃性及び耐自然収縮性に優れるため、ガラスボトル等、破壊時に飛散しやすい物品の被覆や、各種印刷を施したラベル用熱収縮フィルムに適している。その他、射出成形、射出中空成形により各種成形品を得たり、押出成形、インフレーション成形等によりフィルム／シートに成形し、そのまま、もしくは真空圧空成形等の２次加工により種々の用途に使用したりすることも可能である。